(57)【要約】      （修正有）【課題】ラベルの遮光層に含まれる金属成分の問題を解決することができる食品容器用インモールドラベルを提供する。【解決手段】２層遮光層を用いた食品容器用インモールドラベルは、インモールドラベルの用紙１と、用紙１の表面の印刷済面２と、印刷済面２にコーティングされたオーバプリントニス層３と、用紙１裏面に遮光層と、接着ニス層５を設けた食品容器用インモールドラベルにおいて、遮光層は補色の関係にあるインキを用いた２層（４Ｂ，４Ｇ）により形成されている。【選択図】図１
2010208667.tif 000002
【特許請求の範囲】
【請求項１】
インモールドラベルの用紙と、前記用紙の表面の印刷済面と、前記印刷済面にコーティングされたオーバプリントニス層と、前記用紙裏面に遮光層と、接着ニス層を設けた食品容器用インモールドラベルにおいて、
前記遮光層は補色の関係にあるインキを用いた２層により形成したことを特徴とする２層遮光層を用いた食品容器用インモールドラベル。
【請求項２】
請求項１記載の２層遮光層を用いた食品容器用インモールドラベルにおいて、
第１の層が褐色系のインキを用いた層であり、第２の層が緑色系のインキを用いた層であることを特徴とする２層遮光層を用いた食品容器用インモールドラベル。
【請求項３】
請求項２記載の２層遮光層を用いた食品容器用インモールドラベルにおいて、
前記用紙は合成紙または紙であって、
前記２層遮光層の内、少なくとも容器側の層を緑色系の層としたことを特徴とする２層遮光層を用いた食品容器用インモールドラベル。
【発明の詳細な説明】
【技術分野】
【０００１】
本発明は、印刷等を施して食品容器のラベルとして使用可能な遮光層を備えた食品容器用インモールドラベルに関する。さらに詳しく言えば補色の関係にあるインキを用いた２層により遮光層を形成した２層遮光層を用いた食品容器用インモールドラベルに関する。
【背景技術】
【０００２】
インジェクション成形及びブロー成形等において、成形時の金型の中にラベルを挿入して成形と同時に絵柄付けを行うインモールドラベルで、内容物が光により変質してしまうのを防止するために、インモールドラベルに遮光性を与える提案（特許文献１〜４）が数多くなされ、実施されている。
【０００３】
図３は、従来のインモールドラベルの一例を示す断面図である。なおこの構成は下記特許文献のそれぞれに対応するものではない。
用紙１１の表面には絵柄印刷層１２が印刷されており、その表面にオーバプリントニス層１３が形成されている。用紙１１の裏面、容器側に遮光層１４がコート（遮光用ベタ印刷）され、さらに遮光用ベタ印刷で使用するインキ等は容器成形時の樹脂とは直接接着しないので容器成形樹脂とインキとを接着させる接着ニスが使用される。よって、ラベルを容器等に接着するための接着ニス層１５が設けられている。接着ニスは大日精化や東洋インキなどから一般に市販されている。接着ニス層１５は遮光用ベタ印刷と合わせてグラビア印刷およびコートで塗布されることが多い。
【先行技術文献】
【特許文献】
【０００４】
【特許文献１】特開平１１−９１０２７号公報
【特許文献２】特開平１１−１０５０６７号公報
【特許文献３】特開平１１−１０５２０３号公報
【特許文献４】特開２０００−２５８４４号公報
【発明の概要】
【発明が解決しようとする課題】
【０００５】
従来遮光に使用するインキは、カーボンブラックや酸化鉄を用いて黒っぽい色にすることが多かった。
カーボンブラックは昨今発癌性が指摘されており、遮光層に含まれる酸化鉄や銀インキは、食品容器を射出成形する会社や食品会社で用いられる金属探知器の使用を妨げるなどの問題点があった。すなわち、事故で混入した金属と、遮光層の金属の区別がつかなくなるのである。
【０００６】
そのようなカーボンブラックや酸化鉄を用いない遮光層として、通常、褐色系なら褐色の１度刷りまたは２度刷りや、緑色系なら同じく緑色の１度刷りまたは２度刷りで対応するのが一般的であった。このような遮光層を使用した場合の問題点を着色フィルムの光透過率を示すグラフ（図４）を参照して以下説明する。
ア．一般に遮光を考える時、褐色系は主に赤と黄のインキを混合したものがベースとなるためピ−クから６５０ｎｍ以上の波長領域の光は比較的透過しやすくなる。
また緑色系は主に藍と黄のインキを混合したものがベースとなるため、５００〜５５０ｎｍおよび７５０〜８００ｎｍ付近の波長領域の光は比較的透過しやすくなる。
イ．これら藍・赤・黄または透明黄の３色を混合すると黒っぽい色となり遮光性は上がるが１００％を混合状態とした場合、個々の色は平均３３％付近となるため濃度が不足しその分遮光性は低下する。
【０００７】
本発明の目的は、遮光層に含まれる金属成分および発癌性物質の問題を解決することができる２層遮光層を用いた食品容器用インモールドラベルを提供することにある。
【課題を解決するための手段】
【０００８】
前記目的を達成するために、本発明による請求項１記載の２層遮光層を用いた食品容器用インモールドラベルは、
インモールドラベルの用紙と、前記用紙の表面の印刷済面と、前記印刷済面にコーティングされたオーバプリントニス層と、前記用紙裏面に遮光層と、接着ニス層を設けた食品容器用インモールドラベルにおいて、
前記遮光層は補色の関係にあるインキを用いた２層により形成したことを特徴とする。
【０００９】
請求項２記載の２層遮光層を用いた食品容器用インモールドラベルは、請求項１記載の２層遮光層を用いた食品容器用インモールドラベルにおいて、
第１の層が褐色系のインキを用いた層であり、第２の層が緑色系のインキを用いた層であることを特徴とする。
請求項３記載の２層遮光層を用いた食品容器用インモールドラベルは、請求項２記載の２層遮光層を用いた食品容器用インモールドラベルにおいて、
前記用紙は合成紙または紙であって、
前記２層遮光層の内、少なくとも容器側の層を緑色系の層としたことを特徴とする。
【発明の効果】
【００１０】
本発明の２層遮光層を用いた食品容器用インモールドラベルは、以上のように構成されているから、全体として透過率は黒色層と同様に作用し（請求項１，２）、ラベルの表面（印刷層側）から見ると褐色層が透けて見えやすく、容器の内側からは緑色層が透けて見えやすくなる（請求項３の場合）。
これにより容器内の食品の内容により、透けて見える層の色を変えて需要者の色覚に訴えることができる。
【００１１】
遮光層にカーボンや酸化鉄を使用しないので、発癌性の危険が無く、金属探知機が使用出来る（異物対策）等のメリットがある。
【００１２】
本発明によるラベルは、インジェクション成形及びブロー成形等において、成形時の金型の中にラベルを挿入して成形と同時に絵柄付けを行うインモールドラベルで、特に内容物が光により変質してしまう様なもの（たとえば抹茶プリン，フルーツデザートなど）の食品容器用のラベルとして使用できる。
【図面の簡単な説明】
【００１３】
【図１】本発明による食品容器用インモールドラベルの拡大断面図である。
【図２Ａ】本発明による食品容器用インモールドラベルの実施例１の透過率を他社製品と比較して示したグラフである。
【図２Ｂ】本発明による食品容器用インモールドラベルの実施例２の透過率を他社製品と比較して示したグラフである。
【図３】従来の食品容器用インモールドラベルの拡大断面図である。
【図４】着色フィルムの光透過率を示すグラフである。
【発明を実施するための形態】
【００１４】
以下図面等を参照して本発明による食品容器用インモールドラベルの実施形態を詳細に説明する。
図１は、本発明による食品容器用インモールドラベルの拡大断面図である。
インモールドラベルの用紙１として、合成紙（ポリプロピレン）または紙を使用する。
この用紙１の表面に食品の内容を表す絵柄が印刷され絵柄印刷層２が形成される。この実施形態では印刷はオフセット印刷で行われたが、グラビア印刷，フレキソ（凸版）印刷で行うこともできる。この絵柄印刷層２の表面に、透明なオーバプリントニス層３がコーティングされる。
用紙１の裏面に遮光層４Ｂ，４Ｇがコーティングされる。遮光層４Ｂ，４Ｇのインキの組成は、ウレタン系またはウレタン系と塩酢ビを主原料にした樹脂であり、それに接着ニス層５を設ける。
なお、遮光層のインキの樹脂成分をオレフィン系樹脂とし、これにシリカ系添加剤を加えると、接着ニス層５を省略することができる。
【００１５】
グラビアインキは一般に樹脂と顔料及びそれらの粘度調整を行う溶剤によって構成されており、遮光等に用いられるインキの場合は成形時の熱に対する耐熱性からその樹脂はウレタン系またはウレタン系と塩酢ビのものが使用される。
遮光用ベタ印刷のインキの中に接着ニスをブレンドしても上手く溶解しないし、溶解出来るものを見つけたとしても色が淡くなって遮光性が低下することが知られている。
本発明では、遮光層４Ｂは主に赤と黄の耐熱性顔料を混合したものをベースとした褐色系の遮光層で、遮光層４Ｇは主に藍と黄の耐熱性顔料を混合したものをベースとした緑色系の遮光層である。遮光層４Ｇの上に接着ニス層５がコートされる。
遮光用インキとして、カーボンを使用しないため発癌性の危険が無いようにすることができるとともに、酸化鉄や、銀インキ（組成はアルミペースト）を使用しないので、金属探知機が使用できる（異物対策）。
【００１６】
なお、この実施形態においては、印刷の順序は用紙１に先ず遮光層４Ｂ，４Ｇを印刷し、ついで絵柄の印刷を行い絵柄印刷層２を形成し、透明なオーバプリントニス層３がコーティングされる。
本発明によるインモールドラベルの透過率特性を他社製品と比較するために、２種類の厚みが異なる用紙を用意して、それぞれに前述の印刷を同様に行った。
【００１７】
（実施例１）
用紙の厚みｔ1a＝５５μｍ
絵柄印刷層の厚みを含むオーバプリントニス層厚みｔ3 ≒２μｍ
遮光層の厚みｔ4B≒１μｍ
遮光層の厚みｔ4G≒１μｍ
接着ニス層の厚みｔ5 ＝１〜５μｍ
（実施例２）
用紙の厚みｔ1a＝７０μｍ
絵柄印刷層の厚みを含むオーバプリントニス層厚みｔ3 ≒２μｍ
遮光層の厚みｔ4B≒１μｍ
遮光層の厚みｔ4G≒１μｍ
接着ニス層の厚みｔ5 ＝１〜５μｍ
【００１８】
他社（Ａ社，Ｂ社）の遮光層付きインモールドラベル２種類を準備した。
（Ａ社製品）
用紙の厚みｔ11a ＝１００μｍ
絵柄印刷層の厚みを含むオーバプリントニス層厚みｔ13a ＝不明  材質不詳
遮光層の厚みｔ14a ＝  不明  材質不詳
接着ニス層の厚みｔ15a ＝  不明  材質不詳
（Ｂ社製品）
用紙の厚みｔ11b ＝１００μｍ
絵柄印刷層の厚みを含むオーバプリントニス層厚みｔ13b ＝不明  材質不詳
遮光層の厚みｔ14b ＝  不明  材質不詳
接着ニス層の厚みｔ15b ＝  不明  材質不詳
【００１９】
実施例１と他のＡ社およびＢ社の製品との比較を図２Ａに示し、実施例２と他のＡ社およびＢ社の製品との比較を図２Ｂに示す。
各図において外部からの光がインモールドラベルと容器を透過して内部の食品に到達して劣化を惹起する可視光領域（４００ｎｍ〜７００ｎｍ）では何れも０．０２％を越えることはなく近紫外領域（３１４ｎｍ〜４００ｎｍ）からさらに波長の短い領域２５０ｎｍに至る紫外領域で透過率はいずれも略０と成っており、商品陳列時に外部からの入射光が内部に達することによって発生する内容物の品質劣化はほぼ完全に阻止できる。
【００２０】
以上詳しく説明した実施形態につき本発明の範囲内で種々の変形を施すことができる。
４Ｇの層を容器側にする実施例を示したが、４Ｇ層と４Ｂ層は逆でも良い。その他、食品に対応して、暖色系を外側（ラベル表面側）にして、容器側をその補色となる層とする等、数多くの組み合わせが考えられる。
【産業上の利用可能性】
【００２１】
特に内容物が前記領域の光成分により変質してしまう様なもの（たとえば抹茶プリン，フルーツデザートなど）の食品容器用インモールドラベルとして印刷業界や食品業界で広く利用できる。
【符号の説明】
【００２２】
１，１１  用紙
２，１２  絵柄印刷層
３，１３  オーバプリントニス層
４Ｂ，４Ｇ，１４  遮光層
５，１５  接着ニス層
【図１】
2010208667.tif 000003
【図３】
2010208667.tif 000004
【図４】
2010208667.tif 000005
【図２Ａ】
2010208667.tif 000006
【図２Ｂ】
2010208667.tif 000007